АНТИКОРРОЗИОННАЯ ИЗОЛЯЦИОННАЯ ЛЕНТА (ВАРИАНТЫ)

Полезная модель относится к области строительства и ремонта магистральных нефтепроводов, нефтепродуктопроводов, газопроводов, а также для изоляции трубопроводов городских сетей (газопроводов, водопроводов и т.п.).
Известны различные антикоррозионные изоляционные покрытия, предназначенные для защиты от коррозии наружной поверхности стальных подземных нефтегазопроводов, продуктопроводов и водопроводов с температурой транспортируемого продукта до +40 град.С.
К таким покрытиям относится, например, антикоррозионная изоляционная лента по ТУ 39-1399-94, имеющая основу из полимерной пленки, адгезионный защитный слой из битумной мастики и антиадгезивный слой (антиадгезив), выполненный из минерального порошка, например, талька.
Недостатком такой ленты является то, что она имеет низкую адгезию, и, кроме того, в процессе ее хранения и транспортировки битумная мастика переходит на обратную сторону основы, в результате чего происходит склеивание рулона ленты.
Известна также антикоррозионная изоляционная лента по Свидетельству РФ на полезную модель N10830, F16L 59/10, 1999, имеющая основу из полимерной пленки, адгезионный (защитный) слой из нефтеполимера Асмол толщиной 1,0...1,5 мм и антиадгезив из ламинированной, например, силикониэированной бумаги, не допускающей склеивания витков изоляционной ленты в рулоне.
Такая антикоррозионная изоляционная лента, хотя и позволяет обеспечивать хорошие условия хранения, транспортировки и нанесения покрытия, а также повышение качества покрытия, однако, эффективность ее использования для изоляции магистральных трубопроводов довольно
низкая, поскольку уровень адгезии такой ленты к металлу и в нахлесте не удовлетворяет требованиям ГОСТ Р 51164-98, а температурный режим ее применения (от +40 до -5 град.С) не позволяет ее использовать в холодное время года.
Наиболее близким решением к заявляемому решению по технической сущности и по достигаемому результату от его использования является антикоррозионная изоляционная лента по Свидетельству РФ на полезную модель N21231, F16L 59/10, 2001. Данная лента содержит основу из полимерной пленки, выполненную, например, из ПВХ или полиэтилена, адгезионный слой, выполненный из битумно-полимерной мастики ТРАНСКОР по ТУ 5775 002-32989231-99, и антиадгезив, выполненный, например, из силиконизированной лавсановой или полипропиленовой пленки или из силиконизированной бумаги.
Такая изоляционная лента довольно хорошо Зарекомендовала себя в различных вариантах применения в широком диапазоне температур окрующей среды при нанесении изоляционного покрытия на трубопровод и в процессе его эксплуатации.
В то же время в процессе длительного применения изоляционной ленты данного типа в связи с ростом требований к защите трубопроводов выявился ряд ограничений для ее использования, заключающихся в недостаточной стойкости покрытия для нового поколения трубопроводов.
Задачей, на решение которой направлена заявляемая полезная модель, является расширение арсенала уже имеющихся технических средств, связанных с повышением эффективности защиты трубопроводов путем повышения стойкости их изоляционного покрытия, а также расширения температурного диапазона применения изоляционной ленты.
Данная задача решается с помощью технического результата от использования полезной модели, заключающегося в повышении качества
изоляционной ленты за счет обеспечения высокого уровня адгезии, способствующего выполнению требований ГОСТ Р 51164-98 и обеспечивающего ее применение при температурах от +50 до -20 град. С.
Указанный результат достигается тем, что в известной антикоррозионной изоляционной ленте, имеющей основу из полимерной пленки, адгезионный слой, выполненный из битумно-полимерной мастики, и антиадгезив, основа выполнена либо из поливинилхлоридной изоляционной ленты, например, по ТУ 2245-256-00203312-2006, либо из пленки оберточной ПЭКОМ по ТУ 2245-006-05801845-00,
адгезионный слой выполнен в первом варианте исполнения изоляционной ленты из битумно-полимерной изоляционной мастики БИТКОР-Р по ТУ 5775-060-057885760-2006, а во втором варианте исполнения - из битумно-полимерной изоляционной мастики БИТЭП по ТУ 5775-004-48097807-01,
антиадгезив выполнен либо из ламинированной бумаги, либо из полимерной пленки, например, по ТУ 5459-055-39160180-00, причем ширина антиадгезива должна превышать ширину основы, но не более, чем на 50 мм,
при этом размеры толщин слоев изоляционной ленты определяются из следующего оптимального соотношения:
осн
адг
ант
-2
Н/Н/Н=0,4/1,5/1,
осн
где: Н - толщина основы;
адг
Н - толщина адгезионного слоя;
ант
Н - толщина антиадгезива.
Указанное сочетание новых материалов элементов ленты с высокими эксплуатационными свойствами, а также полученные экспериментальным путем оптимальные соотношения толщин слоев антикоррозионной
изоляционной ленты позволяют существенно повысить эффективность ее использования.
Предлагаемое решение пояснено чертежом, на котором изображена предлагаемая антикоррозионная изоляционная лента в разрезе.
Предлагаемая антикоррозионная изоляционная лента имеет основу 1, выполненную из полимерной пленки - либо из поливинилхлоридной изоляционной ленты, например, по ТУ 2245-256-00203312-2006, либо из пленки оберточной ПЭКОМ по ТУ 2245-006-05801845-00, адгезионный слой 2, выполненный в первом варианте исполнения изоляционной ленты из битумно-полимерной изоляционной мастики БИТКОР-Р по ТУ 5775-060-057885760-2006, а во втором варианте исполнения - из битумно-полимерной изоляционной мастики БИТЭП по ТУ 5775-004-48097807-01, и антиадгезив 3, выполненный либо из ламинированной бумаги, либо из полимерной пленки, например, по ТУ 5459-055-39160180-00, причем ширина антиадгезива 3 должна превышать ширину основы 1, но не более, чем на 50 мм.
При этом размеры толщин слоев изоляционной ленты целесообразно определять из следующего оптимального соотношения:
осн
адг
ант
-2
Н/Н/Н=0,4/1,5/1,
осн
где: Н - толщина основы;
адг
Н - толщина адгезионного слоя;
ант
Н - толщина антиадгезива.
Т.е. при толщине основы 1, равной,например, 0,4 мм, целесообразно установить толщину адгезионного слоя 2, равную 1,5, а толщину антиадгезива 3 - равную 20 мкм.
Заявляемая антикоррозионная изоляционная лента хранится, транспортируется, наносится на трубопровод с помощью любой изолировочной машины или вручную и эксплуатируется обычным образом без применения каких-либо дополнительных мер или специальных приспособлений.
Использование предлагаемой полезной модели позволяет:
1. Повысить эффективность защиты трубопроводов путем повышения стойкости их изоляционного покрытия, а также расширения температурного диапазона применения изоляционной ленты.
2. Существенно повысить эффективность использования антикоррозионной изоляционной ленты за счет обеспечения высокого уровня адгезии мастичного слоя (в 1,5...2,0 раза) к праймированной стали и в нахлесте.
3. Повысить эффективность работы ремонтных колонн за счет продления ремонтного сезона в холодное время года.